(57)【要約】【課題】使用時の作業性など取扱いやすく、粉塵の発生が少ない結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオン、その製造方法および用途の提供。【解決手段】Ｃｕ−Ｋα線による粉末Ｘ線回折分析において、回折角（２θ±０．１°）７．１°、９．９°、１２．１°、１４．２°、１５．５°、１６．４°、１７．７°、２１．７°、に回折ピークを示す下記式（１）で示される化合物である結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオン、その製造方法、それを含有する酸化防止剤およびその酸化防止剤を含有する樹脂組成物又は樹脂成形品。【選択図】　　　　なし【特許請求の範囲】
【請求項１】
Ｃｕ−Ｋα線による粉末Ｘ線回折分析において、回折角（２θ±０．１°）７．１°、９．９°、１２．１°、１４．２°、１５．５°、１６．４°、１７．７°、２１．７°に回折ピークを示す下記式（１）で示される化合物である結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオン。
【化１】
2004051576.tif 000004
【請求項２】
パウダーテストによる圧縮度が３０以下である請求項１記載の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオン。
【請求項３】
１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンを脂肪族炭化水素の存在下で結晶化することを特徴とする請求項１または２記載の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンの製造方法。
【請求項４】
請求項１または２記載の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンを含有することを特徴とする酸化防止剤。
【請求項５】
請求項４記載の酸化防止剤を有機合成樹脂に配合せしめたことを特徴とする樹脂組成物。
【請求項６】
請求項５記載の樹脂組成物を成形することにより得られたことを特徴とする樹脂成形品。
【発明の詳細な説明】
【０００１】
【発明の属する技術分野】
本発明は、酸化防止剤として有用な結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオン、およびその製法に関する。
【０００２】
【従来の技術】
近年、各種プラスチック、合成ゴム、ナイロン繊維、樹脂塗料などのポリマーは様々な種類が知られており、例えば、フェノール樹脂、メラミン樹脂、エポキシ樹脂、ポリウレタン、ポリイミドなどの熱硬化性樹脂や、塩化ビニル、ポリビニルアセタール、ポリエチレン、ポリプロピレン、アクリロニトリル・スチレン樹脂（ＡＳ樹脂）、アクリロニトリル・ブタジエン・スチレン樹脂（ＡＢＳ樹脂）、ポリエチレンテレフタレート（ＰＥＴ）、ポリカーボネートなどの熱可塑性樹脂など多種にわたる。それらプラスチックは軽量性、加工性、電気的特性、耐水性、耐薬品性、機械的強度などの優位性により、電気器具、自動車部品、機械部品などの工業用品から、食器、玩具などの家庭用品に至るまで様々な分野で幅広く活用されているが、これらは主として空気中の酸素、熱、光などに起因する過酸化物の生成による劣化を受けることが知られている。
これらプラスチックの劣化を抑制する目的として、アルキルフェノール類のような１価フェノール類、ビスフェノール類のような多価フェノール類などのフェノール系酸化防止剤、亜リン酸エステル類などのリン系酸化防止剤、チオエーテル類などのイオウ系酸化防止剤などが用いられている。
特にフェノール系酸化防止剤の一種である１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンは、プラスチック類の酸化防止剤として様々な研究がされており、その製造方法については米国特許第３７２３４２７号明細書、同第３８６２０５３号明細書に記載されている。
しかしながら、これらには得られた固体状物質についての飛散性、流動性、保存時の安定性などの粉体特性および、固体状物質の結晶状態についての記載はなく、さらに結晶化の方法としては、反応溶媒をメタノール置換したものや、さらにメタノールによる再結晶を行い、融点１５０〜１５５℃の１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンを得ること以外はなんら記載されていない。このような方法によって得られた粉末のパウダーテストによる圧縮度は高く、粉体として取り扱う場合、粉塵の飛散、流動性の問題を解決することはできなかった。
【０００３】
【発明が解決しようとする課題】
本発明の目的は、使用時の作業性など取扱いやすく、粉塵の発生が少ない結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオン、その製造方法および用途を提供することにある。
【０００４】
【課題を解決するための手段】
本発明の第１は、Ｃｕ−Ｋα線による粉末Ｘ線回折分析において、回折角（２θ±０．１°）７．１°、９．９°、１２．１°、１４．２°、１５．５°、１６．４°、１７．７°、２１．７°に回折ピークを示す下記式（１）で示される化合物である結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンに関する。
【化２】
2004051576.tif 000002
本発明の第２は、パウダーテストによる圧縮度が３０以下である請求項１記載の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンに関する。
本発明の第３は、１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンを脂肪族炭化水素の存在下で結晶化することを特徴とする請求項１または２記載の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンの製造方法に関する。
本発明の第４は、請求項１または２記載の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンを含有することを特徴とする酸化防止剤に関する。
本発明の第５は、請求項４記載の酸化防止剤を有機合成樹脂に配合せしめたことを特徴とする樹脂組成物に関する。
本発明の第６は、請求項５記載の樹脂組成物を成形することにより得られたことを特徴とする樹脂成形品に関する。
【０００５】
例えば米国特許第３７２３４２７号明細書、同第３８６２０５３号明細書に記載されているように公知の方法で得られた１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンは、微粉末状であり、取り扱い時に粉塵が飛散するなどの作業性および作業環境上の問題があった。
本発明者らは、研究を重ね、種々検討した結果、本発明の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンは、優れた酸化防止能力を有し、昇華、揮発が少なく、かつ使用時の作業性など取り扱いやすく、粉塵の発生が少ない結晶性の物質として得られることを見出し、問題を解決するに至った。
【０００６】
本発明者らは、４−ｔｅｒｔ−３−ヒドロキシ−２，６−ジメチルベンジルクロライド、シアヌル酸、ジメチルホルムアミド、トリエチルアミンでの反応生成物を脂肪族炭化水素の存在下、結晶化することで、粉塵の発生が少ない結晶性の１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンが得られることを見出した。
【０００７】
さらに、本発明者らは、本発明の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンのＣｕ−Ｋα線による粉末Ｘ線回折分析を行った。その結果、粉末Ｘ線回折分析において、回折角（２θ±０．１°）７．１°、９．９°、１２．１°、１４．２°、１５．５°、１６．４°、１７．７°、２１．７°に回折ピークを有する結晶性の良い物質（図１がその粉末Ｘ線回折図である）であることを見出した。
【０００８】
本発明者らは、本発明の１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンの結晶性粉末のパウダーテストによる圧縮度を測定した結果、平均２５〜３０であり、従来のメタノールを用いた同一化合物の結晶性微粉末が３８〜４３であるのに対して低い値を示し、流動性の高い結晶であることを見出した。
通常、パウダーテストによる圧縮度は、流体の流動性と最も深い因子として知られており、その測定値が小さいほど流動性が良いとされており、圧縮度が４０以上の粉体は、流動性が悪いとされている。このことから、本発明の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンは、従来のメタノールを用いた１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンより流動性が良いことは明らかである。
【０００９】
本発明の１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンを結晶化に用いる脂肪族炭化水素としては、ヘキサン、へプタン、オクタン、ノナン、デカン等の直鎖系；２−メチルペンタン、３−メチルペンタン、２，２−ジメチルブタン、２，３−ジメチルブタン、２−メチルへキサン、３−メチルへキサン、２，２−ジメチルペンタン、２，３−ジメチルペンタン、２，４−ジメチルペンタン、３，３−ジメチルペンタン、３−エチルペンタン、２，２，３−トリメチルブタン、２−メチルへプタン、３−メチルへプタン、４−メチルへプタン、２，２−ジメチルヘキサン、２，３−ジメチルヘキサン、２，４−ジメチルヘキサン、２，５−ジメチルヘキサン、３，３−ジメチルヘキサン、３，４−ジメチルヘキサン、２−メチルオクタン、４−エチルヘプタン、２，３−ジメチルヘプタン、２，２，５−トリメチルヘキサン、３，３，５−トリメチルヘプタン、２，２，３，３−テトラメチルヘキサン、２，２，５，５−テトラメチルヘキサン等の分岐系；シクロヘキサン、シクロペンタン、メチルシクロヘキサンなどの環状系；また、市販されている工業品の混合溶媒、例えば、エクソン化学のアイソパー類等を挙げることができ、単独および混合溶媒で用いることができる。さらに、水およびメタノール、イソプロピルアルコール、ｎ−ブタノール、シクロヘキサノール、エチレングリコール、プロピレングリコールなどのアルコール類；ジオキサン、ジブチルエーテル、エチルイソアミルエーテル、エチルフェニルエーテルなどのエーテル類；トルエン、エチルベンゼン、クメン、ｏ−シメン、ｐ−シメン、ｍ−シメン、ｏ−キシレン、ｍ−キシレン、ｐ−キシレン、ｔ−ブチルベンゼン、１−ブチル−４−メチルベンゼン、１−ブチル−２−メチルベンゼン、１，２，３−トリメチルベンゼン、１，２，４−トリメチルベンゼン、１，３，５−トリメチルベンゼン、１，２，４，５−テトラメチルベンゼンなどの芳香族炭化水素類；酢酸ブチル、プロピオン酸エチルなどのカルボン酸エステル類；メチルエチルケトン、メチルイソブチルケトンなどのケトン類；四塩化炭素、クロロベンゼン、ｏ−ジクロロベンゼンなどの有機ハロゲン化物；ジメチルホルムアミド、ジメチルアセトアミド、キノリン、ｎ−ブチルアミン、２−メチルピロリドンなどの含窒素化合物類との混合溶媒として用いることもできる。これらは常圧下に限らず、減圧下、または加圧下で用いることもできる。
溶媒の使用量および混合割合は、結晶が完全に溶解しないこと以外は、特に制限されるものではないが、当然、収率は、溶解度に大きく影響される。
【００１０】
本発明の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンよりなる酸化防止剤を配合できる有機物質としては、樹脂組成物、天然ゴム、合成ゴム、繊維、石油類（鉱油、合成油、潤滑剤など）、紙など固体状、油脂、石鹸などのワックス状あるいは液状の有機物質を挙げることができる。樹脂組成物の例示としては、フェノール樹脂、メラミン樹脂、エポキシ樹脂、ポリウレタン、ポリイミド、塩化ビニル、ポリビニルアセタール、ポリエチレン、ポリプロピレン、ポリブチレン、ポリメチルペンテン、ポリスチレン、ポリブタジエン樹脂、エチレン−プロピレン共重合体、エチレン−酢酸ビニル共重合体、エチレン−アクリル酸メチル（エチル）共重合体、ポリエステル、アクリロニトリル−スチレン樹脂（ＡＳ）、アクリロニトリル−ブタジエン−スチレン樹脂（ＡＢＳ）、ポリエチレンテレフタレート（ＰＥＴ）、ポリブチレンテレフタレート、ポリカーボネート（ＰＣ）、ＰＣ・ＡＢＳアロイ、ＰＣ・ＰＥＴアロイ、ポリフェニレンエーテル樹脂、ポリフェニレンサルファイド樹脂、メタクリル樹脂、ポリアミド樹脂、ジアリルフタレート樹脂、シリコーン樹脂、不飽和ポリエステルなどが挙げられる。
【００１１】
本発明の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンは、それのみで樹脂等の有機物質に添加しても有効な酸化防止性が得られるが、その品質の劣化を防止できる従来公知の酸化防止剤、光安定剤とを併用することができる。併用可能な酸化防止剤として例えば、２，６−ジ−ｔｅｒｔ−ブチル−４−メチルフェノール、２−ｔｅｒｔ−４，６−ジメチルフェノール、２，６−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジノニル−４−メチルフェノール、２，６−ジ−ｔｅｒｔ−ブチル−４−メトキシメチルフェノール、２，４−ジメチル−６−（１′−メチル−ウンデカ−１′−イル）−フェノール、２，４−ジメチル−６−（１′−メチル−トリデカ−１′−イル）−フェノールおよびそれらの混合物；２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノールおよびそれらの混合物；２，６−ジ−ｔｅｒｔ−ブチル−４−メトキシフェノール、２，５−ジ−ｔｅｒｔ−ブチルハイドロキノン、２，５−ジ−ｔｅｒｔ−アミルハイドロキノン、２，６−ジフェニル−４−オクタデシルオキシフェノール、２，６−ジ−ｔｅｒｔ−ブチルハイドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペートおよびそれらの混合物；２，４−ビス−オクチルメルカプト−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，３，５−トリアジン、１，３，５−トリス（３，５−ジ−ｔｅｒｔ−ブチル−４−ヒドロキシベンジル）−イソシアヌレート、１，３，５−トリス（４−ｔｅｒｔ−ブチル−３−ヒドロキシ−２，６−ジメチルベンジル）−イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリ���（３，５−ジシクロヘキシル−４−ヒドロキシベンジル）−イソシアヌレート等および２，２′−メチレンビス（６−ｔｅｒｔ−ブチル−４−メチルフェノール）、２，２′−メチレンビス（６−ｔｅｒｔ−ブチル−４−エチルフェノール）、２，２′−エチリデンビス（４，６−ジ−ｔｅｒｔ−ブチルフェノール）、２，２′−エチリデンビス（６−ｔｅｒｔ−ブチル−４−イソブチルフェノール）、４，４′−メチレンビス（２，６−ジ−ｔｅｒｔ−ブチルフェノール）、４，４′−メチレンビス（６−ｔｅｒｔ−ブチル−２−メチルフェノール）、１，１−ビス（５−ｔｅｒｔ−ブチル−４−ヒドロキシ−２−メチルフェニル）ブタン、エチレングリコールビス［３，３′−ビス（３′−ｔｅｒｔ−ブチル−４′−ヒドロキシフェニル）ブチレート］等ならびに１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）−フェノール等を挙げることが出来る。
【００１２】
併用可能な光安定剤として例えば、２−（２′−ヒドロキシ−５′−メチルフェニル）ベンゾトリアゾール、２−（３′，５′−ジ−ｔｅｒｔ−ブチル−２−ヒドロキシフェニル）ベンゾトリアゾール、２−（５′−ｔｅｒｔ−ブチル−２′−ヒドロキシフェニル）ベンゾトリアゾール、２−［２′−ヒドロキシ−５′−（１，１，３，３−テトラメチルブチル）フェニル］ベンゾトリアゾール、２−（３′，５′−ジ−ｔｅｒｔ−ブチル−２′−ヒドロキシフェニル）−５−クロロベンゾトリアゾール、２−（３′−ｔｅｒｔ−ブチル−２′−ヒドロキシ−５′−メチルフェニル）−５−クロロベンゾトリアゾール、２−（２′−ヒドロキシ−４′−オクトキシフェニル）ベンゾトリアゾール、２−（３′，５′−ジ−ｔｅｒｔ−アミル−２′−ヒドロキシフェニル）ベンゾトリアゾール、２−［３′−ｔｅｒｔ−ブチル−２′−ヒドロキシ−５′−（２′−オクチルオキシカルボニルエチルフェニル）−５−クロロベンゾトリアゾールなどのベンゾトリアゾール類；４−ヒドロキシ−、４−メトキシ−、４−オクトキシ−、４−デシルオキシ−、４−ドデシルオキシ−、４−ベンジルオキシ−、４，２′，４′−トリヒドロキシ−、２′−ヒドロキシ−４，４′−ジメトキシ−または４−（２−エチルヘキシルオキシ）−２−ヒドロキシベンゾフェノンなどのベンゾフェノン類；４−ｔｅｒｔ−ブチルフェニル　サリシレート、フェニル　サリシレート、オクチルフェニル　サリシレートなどのサレシレート類；ジベンゾイルレゾルシノール、ビス（４−ｔｅｒｔ−ブチルベンゾイルレゾルシノール）、２，４−ジ−ｔｅｒｔ−ブチルフェニルレゾルシノールなどのレゾルシノール類；３，５−ジ−ｔｅｒｔ−ブチル−４−ヒドロキシベンゾエート、ヘキサデシル−３，５−ジ−ｔｅｒｔ−ブチル−４−ヒドロキシベンゾエートなどのベンゾエート類；エチル　α−シアノ−β，β−ジフェニルアクリレート、イソオクチル　α−シアノ−β，β−ジフェニルアクリレートなどのアクリレート類；メチル　α−カルボメトキシシンナメート、メチル　α−シアノ−β−メチル−ｐ−メトキシシンナメートなどのシンナメート類；ビス（２，２，６，６−テトラメチル−４−ピペリジル）セバケート、ビス（２，２，６，６−テトラメチル−４−ピペリジル）サクシネ−ト、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）アジペートなどの酸エステル類；４，４′−ジオクチルオキシオキザニリド、２，２′−ジエトキシオキシオキザニリド、２，２′−ジオクチルオキシ−５，５′−ジ−ｔｅｒｔ−ブチルオキザニリド、２，２′−ジドデシルオキシ−５，５′−ジ−ｔｅｒｔ−ブチルオキザニリド、２−エトキシ−２′−エチルオキザニリド、Ｎ，Ｎ′−ビス（３−ジメチルアミノプロピル）オキザニリド、２−エトキシ−５−ｔｅｒｔ−ブチル−２′−エトキシオキザニリドなどのオキザリニド類；２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−ドデシルオキシフェニル）−４，６−ビス（２，４−ジメチルフェニル）−１，３，５−トリアジンなどのトリアジン類等が挙げられる。
【００１３】
【実施例】
以下実施例により本発明を詳細に説明するが、本発明はそれらによって限定されるものではない。
Ｃｕ−Ｋα線による粉末Ｘ線回折分析は、マックサイエンス製ＴＦＤ−１８ｋＷを用いて、対陰極Ｃｕ−Ｋα（１．５４０５Å）、４０ｋＶ−５０ｍＡ、走査速度２．０００°／ｍｉｎ．の条件で行った。また、粉末Ｘ線回折分析による回折角（２θ）は同一結晶型のものであれば、±０．１°程度の誤差で一致するものであるので、結晶変態の違いを明確に示すものであり、回折線の相対強度は、測定試料の粒径により、強度比が変化することがある。
パウダーテストは、ホソカワミクロンパウダーテスターＴＹＰＥ−Ｅを使用し、見掛比重の測定に、直径５ｃｍの１００ｃｃ円柱容器を使用した。
ゆるめ見掛比重の測定操作は、容器に粉体を山盛りになるまで静かに充填し、容器面より上にある余分な粉体をすり切って重量を測定した。ゆるめ見掛比重は、このときの粉体の重量（ｇ）÷１００で求めた。
【００１４】
かため見掛比重は、ゆるめ見掛比重の時と同様に粉体を充填し、タッピングを１８０回行った後、容器面より上にある余分な粉体をすり切って重量を測定した。かため見掛比重は、このときの粉体の重量（ｇ）÷１００で求めた。また、圧縮度をゆるめ見掛比重をＡ、かため見掛比重をＰとし、下記式より算出した。
圧縮度＝１００（Ｐ−Ａ）／Ｐ
【００１５】
酸化防止剤の評価方法としては、ＪＩＳ　Ｋ　７２１２に基づき、酸化防止剤と樹脂を混練し、試験片を作製して、循環式空気炉の耐熱老化試験機にて耐熱老化性を測定した。
劣化の判断基準として１５０℃に保たれた循環式空気炉の耐熱老化試験機内に、縦６５ｍｍ、横３５ｍｍ、厚さ０．５ｍｍの試験片を置き、黄変脆化となった時点で劣化とし、それまでに要した時間で評価した。
耐熱老化試験機は、スガ試験機（株）製ギヤー老化試験機ＴＧ−２１６を用いた。
【００１６】
実施例１
撹拌付き容器に４−ｔｅｒｔ−３−ヒドロキシ−２，６−ジメチルベンジルクロライド６７．６ｇ（０．３ｍｏｌ）、シアヌル酸１２．９ｇ（０．１ｍｏｌ）、２００ｍｌのジメチルホルムアミドを混合撹拌した混合物に、トリエチルアミン３０．４ｇ（０．３ｍｏｌ）を滴下した。１２０℃で２０時間混合撹拌し、ベンゼン１５０ｍｌと水１５０ｍｌとを添加すると２液層に分離した。ベンゼン層を水洗し、熱濾過清澄し、脱水後ベンゼンを留去し、２００ｍｌのシクロヘキサンに置換した。１０ｇの活性炭で脱色し、熱濾過後晶析冷却を行うことにより、４９ｇ（７９％）の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンが得られた。また、得られた結晶のＣｕ−Ｋα線による粉末Ｘ線回折分析の結果は、図１に示す通り、回折角（２θ±０．１°）７．１°、９．９°、１２．１°、１４．２°、１５．５°、１６．４°、１７．７°、２１．７°に明確な回折ピークを有する結晶性の物質であることを示した。
さらに、得られた乾燥結晶について、パウダーテストによる圧縮度の測定結果は２８であった。
【００１７】
比較例１
撹拌付き容器に４−ｔｅｒｔ−３−ヒドロキシ−２，６−ジメチルベンジルクロライド６７．６ｇ（０．３ｍｏｌ）、シアヌル酸１２．９ｇ（０．１ｍｏｌ）、２００ｍｌのジメチルホルムアミドを混合撹拌した混合物に、トリエチルアミン３０．４ｇ（０．３ｍｏｌ）を滴下した。１２０℃で２０時間混合撹拌し、ベンゼン１５０ｍｌと水１５０ｍｌとを添加すると２液層に分離した。ベンゼン層を水洗し、熱濾過清澄し、脱水後ベンゼンを留去し、２００ｍｌのメタノールに置換した。１０ｇの活性炭で脱色し、熱濾過後晶析冷却を行うことにより、５０ｇ（８１％）の１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンが得られた。また、得られた乾燥結晶について、パウダーテストによる圧縮度の測定結果は４０であり、粉体の流動性が悪いことを示した。
【００１８】
実施例２
未安定化ポリプロピレン粉末に、実施例１で得られた結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンを０．０３４重量％添加し、ミキサーで窒素雰囲気下にて十分混合した。次いで、スクリュー型押出機をもちいて２１０℃で押し出し、ペレタイザーにてペレット化した。
得られたペレットを１８５℃で厚さ０．５ｍｍのシートに圧縮成形して６５×３５ｍｍの試験片を作成し、循環式空気炉の耐熱老化試験機｛スガ試験機（株）製｝にて耐熱老化性を測定した。耐熱老化性は、１５０℃に保たれた循環式空気炉の耐熱老化試験機内で試験片を加熱して、酸化劣化によって黄変脆化するまでの所要時間を測定した。その結果を表１に示す。
【表１】
2004051576.tif 000003
＜耐熱老化試験機の運転条件＞
空気置換回数　　　　　　５回／時間
サンプル棚回転速度　　　７ｒ．ｐ．ｍ．
表１に示した耐熱老化試験結果より、本発明の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンを配合した合成樹脂は、優れた耐熱老化性（酸化劣化時間の延長）を示すことが明らかである。
【００１９】
【発明の効果】
本発明の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンは、優れた酸化防止能力を有し、昇華、揮発が少なく、かつ、使用時の作業性等取り扱いやすく、粉塵の発生も少なく、有機合成樹脂の酸化防止剤として優れた効果を示し、それを含む合成樹脂成形品は、高い酸化安定性を示した。
【図面の簡単な説明】
【図１】図１は、実施例１で得た本発明の結晶性１，３，５−トリス（４−ｔｅｒｔ−ブチル−３−ヒドロキシ−２，６−ジ−メチルベンジル）−１，３，５−トリアジン−２，４，６−（１Ｈ，３Ｈ，５Ｈ）−トリオンのＸ線回折パタ−ンである。
【図１】
2004051576.tif 000005